СЫРЬЕВАЯ СМЕСЬ ДЛЯ ИЗГОТОВЛЕНИЯ МАТЕРИАЛА, ИМИТИРУЮЩЕГО "ВУЛКАНИЧЕСКУЮ ЛАВУ"
RAW MIXTURE FOR MANUFACTURING OF MATERIAL IMITATING VOLCANIC LAVA

Изобретение относится к области технологии силикатов и касается производства поделочных материалов, которые могут быть использованы для изготовления подставок настольных письменных приборов, сувениров, бижутерии.
Известна сырьевая смесь, содержащая молотый стеклобой и мел [1].
Задачей изобретения является получение материала, имитирующего «вулканическую лаву».
Технический результат достигается тем, что сырьевая смесь для изготовления материала, имитирующего «вулканическую лаву», включающая молотое стекло и мел, дополнительно содержит глину, порошок сплава на основе железа и пиролюзит, при следующем соотношении компонентов, мас.%: молотое стекло 92-93,8; мел 0,2-0,5; глина. 1-2; порошок сплава на основе железа 1-2; пиролюзит 2-5.
Для получения материала, имитирующего «вулканическую лаву», может быть использовано любое силикатное стекло (стеклобой), например, следующих видов:
2
2
3
2
3
2
2
- стекло тарное, характеризуется следующим химическим составом, мас.%: SiO73,0; AlO+FeO 3,0-3,5; CaO+MgO 10,0; KO+NaO 14,5;
2
2
3
2
3
2
2
- стекло листовое, характеризуется следующим химическим составом, мас.%: SiO 71,7-72,4; AlO+FeO 2,0-2,4; CaO 6,4-6,8; MgO 3,9-4,3; KO+NaO 14,5-14,9;
2
2
3
2
3
- стекло архитектурно-строительное, характеризуется следующим химическим составом, мас.%: SiO 72,5-74,5; AlO 0,8-1,0; CaO 6,0-6,3; MgO 3,3-3,4; NaO 5,4-16,0; SO 0,4-0,5.
2
2
3
2
2
3
2
2
2
В составе смеси могут быть использованы, например, глины, содержапще, мас.%: SiO 60,0-80,0; AlO+TiO 5,0-20+0; FeO+FeO 3,0-10,0; CaO до 25,0; MgO до 3,0; NaO+KO 1,0-5,0; SO до 3,0; п.п.п. до 15.0.
В составе смеси может быть использован порошок (тонко измельченная стружка) любых сплавов на основе железа, предпочтительно стали.
В таблице приведены составы сырьевой смеси для изготовления материала, имитирующего «вулканическую лаву».
Компоненты
Состав, мас.%:
1
2
3
Молотое стекло
93,8
92
92,1
Мел
0,2
0,5
0,9
Глина
2
1
1
Порошок сплава на основе железа
- сталь
2
1,5
1
- чугун
-
-
-
Пиролюзит
2
5
5
Изготовление материала поясняется следующим примером.
Стекло (стеклобой), мед, глину, сплав на основе железа (стружку) размалывают в шаровой мельнице до полного прохождения через сетку 008. Порошкообразные компоненты (молотое стекло, мел, глину, порошок сплава на основе железа, пиролюзит) дозируют в требуемых количествах и смешивают.
Полученную сырьевую смесь помещают в стальные формы, предварительно смазанные внутри кастой на основе каолина. Формы, заполненные смесью примерно на 2/3, помещают в электропечь, где проводят термообработку в интервале температур 820-950°C. Полученный материал отжигают для снятия внутренних напряжений и подвергают механической обработке (резанию, обтачиванию, шлифованию).
Материал прочен, водостоек, обладает слабо пористой структурой, имеет цвет от коричневого до черного, по внешнему виду напоминает «вулканическую лаву».
Источник информации
1. Дудеров И.Г. и др. Общая технология силикатов. - М.: Стройиздат, 1987. - С.529-531.